(57)【要約】【課題】溶接部における強度を向上させる溶接方法およびこれにより溶接されたリングギア部材を提供する。【解決手段】リングギアハブ１は、リングギア２とハブ３とを突き合わせて溶接接合した後、切欠き部１０を完全に取り除くために裏当て材７を切削するステップＳ３を備えた溶接方法によって溶接接合を行う。【選択図】図３
2007283348.tif 000002
【特許請求の範囲】
【請求項１】
複数の部材を突き合わせて形成される開先部を溶接する溶接方法であって、
前記複数の部材によって形成される凹凸を嵌合させて前記開先部を形成する第１の工程と、
前記第１の工程において形成された前記開先部を溶接する第２の工程と、
前記第２の工程において溶出しなかった前記複数の部材間に形成される切欠き部を除去する第３の工程と、
を備えた溶接方法。
【請求項２】
前記第１の工程では、凹部を有する第１の部材と凸部を有する第２の部材とにおける前記凹部と前記凸部とを突き合わせて前記開先部を形成する、
請求項１に記載の溶接方法。
【請求項３】
前記第１の工程では、第３の部材および第４の部材の少なくとも一方に形成された凹部に第５の部材を嵌合させて前記開先部を形成する、
請求項１に記載の溶接方法。
【請求項４】
前記第２の工程において形成された溶接ビードを除去する第４の工程をさらに備えている、
請求項１から３のいずれか１項に記載の溶接方法。
【請求項５】
前記第２の工程は、アーク溶接によって行われる、
請求項１から４のいずれか１項に記載の溶接方法。
【請求項６】
請求項１から５のいずれか１項に記載の溶接方法によって溶接接合された建設機械で使用されるリングギア部材。
【請求項７】
鋼製部材と鋳鉄製部材との溶接構造体である、
請求項６に記載のリングギア部材。
【発明の詳細な説明】
【技術分野】
【０００１】
本発明は、複数の部材を突き合わせ溶接する場合における溶接方法およびこの溶接方法を用いて溶接したリングギア部材に関する。
【背景技術】
【０００２】
近年、機械に用いられる部材の製造において、個々の部位に求められる機械的性質の要求や製造における経済性の観点から、異なる部材をそれぞれ製造し、溶接によって接合することが一般的に行われている。例えば、溶接線が円環状となるリング状の部材を突き合わせて溶接接合する際には、溶接接合される２つの部材の位置合わせを行うために、互いが凹凸形状になるように加工したり、裏当て材を用いて嵌め合わせ、この部分を溶接する手法を取る場合がある。
【０００３】
特許文献１においては、一方のリング状部材の内周面側に縦断面で先端が四角形状の突起部を有しており、他方のリング状の内周面側には前述の突起部と嵌合する凹み部を有しており、互いに嵌合させることによって溶接する溶接方法が開示されている。
【特許文献１】特開平１１−９０６７６号公報（平成１１年４月６日公開）
【発明の開示】
【発明が解決しようとする課題】
【０００４】
しかしながら、上記従来の溶接方法では、以下に示すような問題点を有している。
すなわち、２つの部材の嵌合位置において、溶接時に溶け込み範囲から外れた場所、例えば、特許文献１においては、溶け込み範囲１１から外れた凹み部内面８ａが構造的な切欠き部となる。このため、外部から外力がかかることによってこの切欠き部分に応力集中が発生し、この部分を起点に亀裂が発生するおそれがある。また、このような場合に多用される裏当て材を用いた溶接においても同様に、裏当て材と母材との間に切欠き部が形成される。このため、溶接部に強い衝撃や繰り返し荷重がかかる位置、例えば、建設機械のパワートレインにおけるリングギアとハブあるいはケース部分との溶接部においてこの溶接方法を使用した場合、この切欠き部が原因でリングギアハブあるいはリングギアケースが破壊するおそれがある。
【０００５】
本発明の課題は、溶接部における強度を向上させる溶接方法およびこれにより溶接されたリングギア部材を提供することにある。
【課題を解決するための手段】
【０００６】
第１の発明に係る溶接方法は、複数の部材を突き合わせて形成される開先部を溶接する溶接方法であって、第１から第３の工程を備えている。第１の工程は、複数の部材によって形成される凹凸を嵌合させて開先部を形成する。第２の工程は、第１の工程において形成された開先部を溶接する。第３の工程は、第２の工程において溶出しなかった複数の部材間に形成される切欠き部を除去する。
【０００７】
ここでは、複数の部材を突き合わせて形成される開先部を溶接する溶接方法において、開先部を溶接する工程において溶出しなかった部材の間に形成される切欠き部を除去する工程を備えている。
なお、ここで言う切欠き部とは、力学的・材質的な不連続部により形成される構造的な脆弱部分をいい、例えば、２部材の凹凸部を嵌合して溶接する場合においては、嵌合する位置において互いに溶出しなかった部分であり、裏当て材を用いて２部材を溶接する場合には、裏当て材とそれぞれの部材との嵌合部において互いに溶出しなかった部分をいう。
【０００８】
従来、部材を突き合わせて溶接する場合において、それぞれの位置決めを容易にするために、例えば、それぞれの部材の嵌め合い公差を利用して嵌合させる、いわゆるインロー嵌合や、裏当て材を用いる方法が一般的に行われている。ところが、インロー嵌合を用いて溶接した場合においては、互いの部材が嵌合する部分の一部に切欠き部が形成される。また、裏当て材を用いて溶接した場合も同様に、突き合わせる部材、すなわち母材と裏当て材とが嵌合する部分の一部において切欠き部が形成される。そして、この切欠き部に外力が加わると、その部分に応力集中が発生し、この応力集中部分を起点とした亀裂の発生によって溶接部の破壊が起こるおそれがある。
【０００９】
そこで、本発明の溶接方法においては、複数の部材によって形成される凹凸を嵌合させて位置決めを行って突き合わせた部分を溶接した後に、溶出しなかった部材間に形成される切欠き部を除去する工程を備えている。
これにより、応力集中によって切欠き部を起点とする亀裂の発生を防止することができることから、破壊に対する信頼性を向上させることができる。
この結果、溶接部における強度を向上させることが可能となる。
【００１０】
第２の発明に係る溶接方法は、第１の発明に係る溶接方法であって、第１の工程では、凹部を有する第１の部材と凸部を有する第２の部材とにおける凹部と凸部とを突き合わせて開先部を形成する。
ここでは、第１の工程における位置決めを、一方の部材（第３の部材）の凹部と他方の部材（第４の部材）の凸部とを嵌合することによって行っている。
これにより、例えば、溶接線が円環状となるリング状の部材を接合する場合においても、２つの部材の軸線が一致するように容易に位置決めをした後、開先部を溶接することが可能となる。
【００１１】
第３の発明に係る溶接方法は、第１の発明に係る溶接方法であって、第１の工程では、第３の部材および第４の部材の少なくとも一方に形成された凹部に第５の部材を嵌合させて開先部を形成する。
【００１２】
ここでは、第１の工程における位置決めを、母材となる２つの部材（第３の部材・第４部材）の少なくとも一方に形成される凹部に他の部材（第５の部材）、いわゆる裏当て材を嵌め合わせることによって行っている。
これにより、容易に２つの部材の位置決めを行った後、開先部を溶接することが可能になる。さらに、母材となる２つの部材よりも低い融点の裏当て材を使用した場合には、開先底の溶け込み量を確保でき融合不良を回避することができる。この結果、溶接部の強度を向上することが可能となる。
【００１３】
第４の発明に係る溶接方法は、第１から第３の発明のいずれか１つに係る溶接方法であって、第２の工程において形成された溶接ビードを除去する第４の工程をさらに備えている。
ここでは、溶接部分に形成される帯状の盛り上がり、すなわち溶接ビードを除去し、溶接ビードと母材との接点である止端部を平滑にする工程をさらに備えている。
【００１４】
ここで、溶接ビードの直上に衝撃が加わった場合、止端部に応力集中が発生する。このとき、この応力集中部を起点に亀裂が発生し、溶接部が破壊してしまうおそれがある。
そこで、本発明の溶接方法においては、２つの部材を突き合わせて溶接して切欠き部を除去した後、溶接部において形成される溶接ビードを除去し、止端部を平滑にしている。
これにより、応力集中による止端部を起点とする亀裂の発生を防止することができることから破壊に対する信頼性をさらに向上させることができる。
この結果、部材の表面に強い衝撃荷重や繰り返し荷重を受ける溶接部であっても、破壊に耐えうる強度を確保することができる。
【００１５】
第５の発明に係る溶接方法は、第１から第４の発明のいずれか１つに係る溶接方法であって、第２の工程は、アーク溶接によって行われる。
ここでは、第２の工程における溶接をアーク溶接によって行っている。
これにより、アーク溶接による溶接であっても上述した溶接方法によって脆弱性のない品質の高い溶接部を提供することができる。この結果、汎用性の高い一般的な設備で溶接接合することが可能となるので、初期費用を抑えて安価に溶接することが可能となる。
【００１６】
第６の発明に係るリングギア部材は、建設機械で使用されるリングギア部材であって、第１から第５の発明のいずれか１つに係る溶接方法によって溶接接合されている。
ここでは、上述した溶接方法によってリングギア部材を形成している。
なお、ここで言うリングギア部材とは、リングギアとハブあるいはケースとを接合したリングギアハブあるいはリングギアケースを含む。
【００１７】
ここで、リングギア部材は、例えば、建設機械の一つである油圧ショベルのファイナルドライブや旋回部等に用いられている。そして、例えば、油圧ショベルのファイナルドライブにおいては、シャフトからの回転力を伝達するとともに、外部から走行中に破砕した岩石等の衝撃を直接受けることから、非常に強い衝撃力や繰り返し荷重を受ける部分である。
これにより、非常に強い衝撃力や繰り返し荷重を受ける状況であっても、本発明よる溶接方法によって溶接接合したリングギア部材を使用することで、強度的な問題が発生することを回避することができる。
【００１８】
第７の発明に係るリングギア部材は、第６の発明に係るリングギア部材であって、鋼製部材と鋳鉄部材との溶接構造体である。
ここでは、リングギア部材が、鋼製の部材と鋳鉄の部材とが上述した溶接方法によって溶接接合された溶接構造体である。
【００１９】
これにより、リングギア部材において一般的に使用されている鋼製部材と鋳鉄製部材との溶接接合においても、本発明よる溶接方法によって溶接接合することによって、強度的な問題が発生することを回避することができる。
【発明の効果】
【００２０】
第１の発明に係る溶接方法によれば、溶接部おける強度を向上させることが可能となる。
【発明を実施するための最良の形態】
【００２１】
［第１の実施形態］
本実施形態に係るリングギアハブ（リングギア部材）１の溶接方法について、図１〜図５を用いて説明すれば以下の通りである。
［リングギアハブ１の構成］
本発明の一実施形態に係るリングギアハブ１は、例えば、建設機械の一種である油圧ショベル（図示せず）のファイナルドライブ（図示せず）等に用いられており、以下に示すリングギア（第３の部材）２とハブ（第４の部材）３とがアーク溶接によって一体に接合されている。
【００２２】
リングギア２は、図１（ａ）および図１（ｂ）に示すように、材質が鋼（Ｓ４８Ｃ）の円環状の部材であって、図２（ａ）に示すように、内周面側の先端側（ハブ３と突き合わせる側）に凹部４が設けられている。そして、リングギア２の凹部４が設けられている部分の内周面４ａは、凹部が設けられていない部分の内周面４ｂに比べて内径が大きくなっている。
【００２３】
ハブ３は、材質がバーミキュラ鋳鉄（ＦＣＶ４１０）または球状黒鉛鋳鉄（ＦＣＤ４５０）であって、図１（ａ）および図１（ｂ）に示すように、一方にリングギア２とほぼ同径の円環部分と他方に前述の円環部分より大きな径の円盤部分とを有する形状である。そして、ハブ３も、リングギア２と同様に、図２（ａ）に示すように、内周面側の先端側（リングギア２と突き合わせる側）に凹部５が設けられており、凹部５が設けられている部分の内周面５ａは、凹部５が設けられていない部分の内周面５ｂに比べて内径が大きくなっている。
【００２４】
［リングギアハブ１の溶接方法］
本実施形態のリングギアハブ１におけるリングギア２とハブ３との溶接接合は、図３に示すフローチャートに従った溶接方法で行われる。
ステップＳ１においては、接合するリングギア２とハブ３との位置決めを行う。具体的には、図２（ｂ）に示すように、リングギア２における凹部４に対して裏当て材（第５の部材）７を嵌め込み、その裏当て材７に嵌合させるようにハブ３の凹部５を配置することによって行う。これにより、リングギア２およびハブ３の内径の大きな段差部分に裏当て材７が嵌合するような格好となり、お互いの位置が同軸上に固定される。また、本実施形態の溶接接合においては、裏当て材７は、リングギア２およびハブ３よりも融点の低い部材を採用する。これにより、裏当て材７における融合不良を回避することができ、図２（ｄ）に示す溶接部１３の強度を向上することが可能となる。
【００２５】
ステップＳ２においては、ステップＳ１において位置決めが形成されたリングギア２とハブ３との溶接を行う。具体的には、図２（ｂ）に示すように、リングギア２とハブ３とを突き合わせた位置の外周面側に形成されるＶ字型の開先部８に、図２（ｃ）に示すように、溶接金属９を肉盛りすることによって両者を接合する。なお、開先部８の周囲の破線は、母材であるリングギア２とハブ３とに溶接金属９が溶け込む範囲を示している。
【００２６】
ステップＳ３においては、応力集中が発生する切欠き部１０を除去する。ここで、切欠き部とは、互いの部材が溶出せずに一体とならなかった構造的な不連続部であって、本実施形態においては、図２（ｂ）の破線が示す溶接金属９が溶け込む範囲の外のリングギア２と裏当て材７およびハブ３と裏当て材７の境界部分に発生する切欠き部１０（図２（ｃ）参照）がこれに該当する。具体的には、切欠き部１０が、図２（ｄ）に示すように完全に取り除かれるように、裏当て材７の部分を切削して内周面側溶接部１３ａを形成している。これにより、切欠き部１０を起点とした亀裂の発生を抑えることができる。
【００２７】
ステップＳ４においては、ステップＳ２において行われた溶接によって形成された溶接ビード１１を除去する。ここで、溶接ビード１１とは、図２（ｃ）に示すように、母材であるリングギア２とハブ３の外周面側の表面よりも開先部８に溶着した溶接金属９が盛り上がった部分を言い、母材２・３の表面と溶接ビード１１との境界部を止端部１２と言う。そして、溶接ビード１１の直上に強い衝撃が加わると止端部１２に応力集中が発生し、止端部１２を起点とする亀裂が発生するおそれがある。そこで、ステップＳ４においては、図２（ｄ）に示すように、溶接ビード１１を削り取り、止端部１２において段差がなくなるように平滑化して外周面側溶接部１３ｂを形成している。これにより、止端部１２を起点とした亀裂の発生を抑えることができる。
【００２８】
本実施形態のリングギアハブ１は、以上のような工程により溶接接合を行うことで、応力集中が発生する脆弱部を取り除いて強度を向上させた溶接接合を行うことができる。
［実施例１］
本発明に係る裏当て材７を除去する工程の効果を確認するために、図４に示すように、溶接部１３の直上に溶接部１３にリングギアハブ１が搭載されている建設機械の車体重量の２．８倍に当たる５９．９ｔの衝撃荷重の付加を１００回繰り返す衝撃荷重試験を裏当て材７を残した試験体と裏当て材７を除去した試験体とで行った。
【００２９】
この結果、溶接部１３に発生する最大主応力は、裏当て材７を残した試験体では３５ｋｇ／ｍｍ2、裏当て材７を除去した試験体では２２ｋｇ／ｍｍ2であり、裏当て材７を残した試験体には、裏当て材７を除去した試験体に比べ大きな応力が発生することが確認できた。これにより、裏当て材７を除去した方が、衝撃荷重に対する強度に対して有利であることが確認された。
【００３０】
［実施例２］
本発明に係る裏当て材７を除去する工程の効果を確認するために、さらに疲労試験を行った。リングギアハブ１の疲労強度については主に捻りの応力が発生することから、本実施例においては、裏当て材７を残した試験体と裏当て材７を除去した試験体とについて捻り疲労試験を行った。
【００３１】
この結果、図５に示すようなＳ−Ｎ曲線が得られ、裏当て材７を残した試験体には、裏当て材７を除去した試験体に比べて小さい応力Ｓで疲労破壊が発生することが確認できた。また、これ以上繰り返し数Ｎを増やしても破壊が生じない疲れ限度も、裏当て材７を残した試験体には、裏当て材７を除去した試験体に比べて小さいことが確認できた。これにより、裏当て材７を除去した方が、疲労強度に対して有利であることが確認できた。
【００３２】
［リングギアハブ１の溶接方法の特徴］
（１）
本実施形態のリングギアハブ１の溶接方法では、リングギア２とハブ３とを突き合わせて溶接接合した後、切欠き部１０を完全に取り除くために裏当て材７を切削するステップＳ３を備えている。
【００３３】
これにより、応力集中の発生する切欠き部１０を除去できることから、切欠き部１０を起点とした亀裂の発生を抑えることができる。
この結果、溶接部１３における強度を向上させることが可能となる。
（２）
本実施形態のリングギアハブ１の溶接方法では、位置決めのステップＳ１において、接合するリングギア２とハブ３との位置決めを、図２（ｂ）に示すように、リングギア２の凹部４に対して裏当て材７を嵌め込み、その裏当て材７に嵌合させるようにハブ３の凹部５を配置することによって行う。
【００３４】
これにより、リングギア２とハブ３との位置決めを容易に行うことができる。
（３）
本実施形態のリングギアハブ１の溶接方法では、溶接ビード１１を削り取って止端部１２において段差がなくなるように平滑にするステップ４をさらに備えている。
これにより、応力集中の発生する止端部１２を除去し、止端部１２を起点とする亀裂の発生を防止することができることから、破壊に対する信頼性をさらに向上させることができる。
【００３５】
（４）
本実施形態のリングギアハブ１の溶接方法では、リングギア２とハブ３とがアーク溶接によって一体に接合されている。
これにより、汎用性の高い一般的な設備で溶接接合しても、溶接部分の強度を向上させることが可能となる。この結果、初期費用を抑えることができる。
【００３６】
［第２の実施形態］
本発明の他の実施形態に係るリングギアケース（リングギア部材）２１の溶接方法について、図３および図６・図７を用いて説明すれば以下の通りである。
［リングギアケース２１の構成］
本実施形態に係るリングギアケース２１は、実施形態１のリングギアハブ１と同様に、例えば、建設機械の一種である油圧ショベル（図示せず）のファイナルドライブ（図示せず）等に用いられており、以下に示すリングギア（第１の部材）２２とケース（第２の部材）２３とがアーク溶接によって一体に接合されている。
【００３７】
リングギア２２は、図６に示すように、材質が鋼（Ｓ４８Ｃ）の円環状の部材であって、図７（ａ）に示すように、内周面側の先端側（ケース２３と突き合わせる側）に凹部２４が設けられている。そして、リングギア２２の凹部２４が設けられている部分の内周面２４ａは、凹部２４が設けられていない部分の内周面２４ｂに比べて内径が大きくなっている。
【００３８】
ケース２３は、材質がバーミキュラ鋳鉄（ＦＣＶ４１０）または球状黒鉛鋳鉄（ＦＣＤ４５０）であって、図６に示すように、一方がリングギア２２とほぼ同径の円環部分と他方に前述の円環部分より大きな径の円盤部分とを有する形状である。そして、ケース２３は、図７（ａ）に示すように、内周面側先端（リングギア２２と突き合わせる側）に凸部２５が設けられており、図７（ｂ）に示すように、凸部外周面２５ａとリングギア２２における凹部内周面２４ａとが接触して嵌合部２６が構成されている。
【００３９】
［リングギアケース２１の溶接方法］
本実施形態のリングギアケース２１におけるリングギア２２とケース２３との溶接接合は、図３に示すフローチャートに従った溶接方法で行われる。なお、ステップＳ４における溶接ビード３１の除去は、第１の実施形態におけるリングギアハブ１と同様なのでここでは説明を省略する。
【００４０】
ステップＳ１においては、接合するリングギア２２とケース２３との位置決めを行う。具体的には、図７（ｂ）に示すように、リングギア２２における凹部２４に対してケース２３における凸部２５を嵌合させる。
ステップＳ２においては、ステップＳ１において位置決めが形成されたリングギア２２とケース２３との溶接を行う。具体的には、図７（ｂ）に示すように、リングギア２２とケース２３とを突き合わせた位置において外周面側に形成されるＶ字型の開先部２８に、図７（ｃ）に示すように、溶接金属２９を肉盛りすることによって両者を接合する。なお、開先部２８の周囲の破線は、溶接金属２９が母材であるリングギア２２とケース２３とに溶け込む範囲を示している。
【００４１】
ステップＳ３においては、応力集中が発生する切欠き部３０を除去する。本実施形態において、図７（ｂ）の破線が示す溶接金属２９が溶け込む範囲の外側のリングギア２２とケース２３との境界部分で切欠き部３０（図７（ｃ）参照）が発生する。具体的には、切欠き部３０が、図７（ｄ）に示すように完全に取り除かれるように、嵌合部２６の部分が含まれるように切削して内周面側溶接部３３ａを形成している。これにより、切欠き部３０を起点とした亀裂の発生を抑えることができる。
【００４２】
本実施形態のリングギアケース２１は、以上のような各種工程を行うことで、応力集中が発生する脆弱部を取り除いて強度を向上させた溶接接合を行うことができる。
［リングギアケース２１の溶接方法の特徴］
（１）
本実施形態のリングギアケース２１の溶接方法では、リングギア２２とケース２３とを突き合わせて溶接接合した後、切欠き部３０を完全に取り除くために嵌合部２６を切削するステップＳ３を備えている。
【００４３】
これにより、応力集中の発生する切欠き部３０を除去できることから、切欠き部３０を起点とした亀裂の発生を抑えることができる。
この結果、第１の実施形態におけるリングギアハブ１と同様に、溶接部３３における強度を向上させることが可能となる。
（２）
本実施形態のリングギアケース２１の溶接方法では、位置決めのステップＳ１において、接合するリングギア２２とケース２３との位置決めを、図７（ｂ）に示すように、リングギア２２の凹部２４に対してケースの凸部２５を嵌合させることによって行う。
【００４４】
これにより、第１の実施形態におけるリングギアハブ１の溶接方法と同様に、リングギア２２とケース２３との位置決めを容易に行うことができる。
（３）
本実施形態のリングギアケース２１の溶接方法では、溶接ビード３１を削り取って止端部３２において段差がなくなるように平滑化して外周面側溶接部３３ｂ部を形成するステップ４をさらに備えている。
【００４５】
これにより、第１の実施形態におけるリングギアハブ１の溶接方法と同様に、応力集中の発生する止端部３２を除去し、止端部３２を起点とする亀裂の発生を防止することができることから、破壊に対する信頼性をさらに向上させることができる。
（４）
本実施形態のリングギアケース２１の溶接方法では、リングギア２２とケース２３とがアーク溶接によって一体に接合されている。
【００４６】
これにより、第１の実施形態におけるリングギアハブ１の溶接方法と同様に、汎用性の高い一般的な設備で溶接接合しても、溶接部分の強度を向上させることが可能となる。この結果、初期費用を抑えることができる。
［他の実施形態］
以上、本発明の一実施形態について説明したが、本発明は上記実施形態に限定されるものではなく、発明の要旨を逸脱しない範囲で種々の変更が可能である。
【００４７】
（Ａ）
上記実施形態のリングギアハブ１およびリングギアケース２１の溶接方法では、溶接ビード１１・３１を除去するステップＳ４を実施する例を挙げて説明した。しかし、本発明はこれに限定されるものではない。
溶接ビードの除去を行わなくても、溶接部における切欠き部を除去していることから強度を向上させるという、上記第１および第２の実施形態と同様の効果を得ることができる。
【００４８】
ただし、溶接ビードの直上に強い衝撃が加わる場所で使用されるリングギアハブおよびリングギアケースを溶接接合する場合には、止端部において応力集中が発生することを防止するために溶接ビードの除去を行うことが望ましい。
（Ｂ）
上記実施形態のリングギアケース２１の溶接方法では、位置決めのステップＳ１において、リングギア２２の凹部２４とケース２３の凸部２５とを嵌合させて位置決めした例を挙げて説明した。しかし、本発明はこれに限定されるものではない。
【００４９】
例えば、リングギアに凸部、ケースに凹部が配置された両者を嵌合させて溶接接合をしてもよい。この場合も、リングギアとケースを容易に位置決めできるという、上記の第２の実施形態と同様の効果を得ることができる。
また、両者（リングギアが凹部でケースが凸部の試験体とリングギアが凸部でケースが凹部の試験体）の接合部について衝撃荷重試験を行ったところ、両者とも最大主応力が２２ｋｇ／ｍｍ2という上記実施例１と同様の結果から、強度についても上記の第２の実施形態と同様の効果を得ることができる。
【００５０】
（Ｃ）
上記実施形態のリングギアケース２１の溶接方法では、位置決めのステップＳ１において、図７（ａ）に示すように、ケース２３の凸部外周面２５ａとリングギア２２の凹部内周面２４ａとが接触するような嵌合形状の例を挙げて説明した。しかし、本発明はこれに限定されるものではない。
【００５１】
例えば、図８（ａ）に示すような両部材の開先形状であっても、図８（ｂ）に示すように容易に互いの位置決めができ、上記の第２の実施形態と同様の効果を得ることができる。
（Ｄ）
上記実施形態のリングギアハブ１の溶接方法では、位置決めのステップＳ１において、裏当て材７が、母材であるリングギア２およびハブ３よりも融点が低い部材である例を挙げて説明した。しかし、本発明はこれに限定されるものではない。
【００５２】
裏当て材は、部材の特性に母材であるリングギアおよびハブよりも融点が低い部材でなくても、母材に嵌合させて容易に位置決めができるという、上記の第１の実施形態と同様の効果を得ることができる。
ただし、融合不良を回避して溶接部の強度を向上することが可能となる効果を有することから、母材よりも融点が低い裏当て材を使用することが望ましい。
【００５３】
（Ｅ）
上記実施形態のリングギアハブ１およびリングギアケース２１の溶接方法では、円環状の両部材を溶接接合する例を挙げて説明した。しかし、本発明はこれに限定されるものではない。
例えば、鋼板の溶接接合において本発明による溶接方法を適用しても、上記の実施形態と同様の効果を得ることができる。
【産業上の利用可能性】
【００５４】
本発明によれば、溶接部における強度を向上させることができることから、溶接部に対して破壊等の信頼性を求められる場合において本溶接方法を広く適用することが可能である。
【図面の簡単な説明】
【００５５】
【図１】（ａ）（ｂ）は、本発明の一実施形態に係る溶接方法によって溶接接合されたリングギアハブの外観図。
【図２】（ａ）は、図１のリングギアおよびハブの開先形状を示した断面図。（ｂ）は、図１のリングギアおよびハブに裏当て材を嵌合させた状態を示した断面図。（ｃ）は、図２（ｂ）の開先部に溶接金属を肉盛りした状態を示した断面図。（ｄ）は、図２（ｃ）で示す切欠き部および溶接ビードを除去した状態を示した断面図。
【図３】本発明の一実施形態に係るリングギアハブおよびリングギアケースの溶接方法を示すフローチャート。
【図４】本発明に係る効果を確認するために行った衝撃荷重試験の概要図。
【図５】本発明に係る効果を確認するために行った捻り疲労試験の結果を示したグラフ。
【図６】本発明の他の実施形態に係る溶接方法によって溶接接合されたリングギアケースの外観図。
【図７】（ａ）は、図６のリングギアおよびケースの開先形状を示した断面図。（ｂ）は、図６のリングギアおよびケースの嵌合状態を示した断面図。（ｃ）は、図７（ｂ）の開先部に溶接金属を肉盛りした状態を示した断面図。（ｄ）は、図７（ｃ）で示す切欠き部および溶接ビードを除去した状態を示した断面図。
【図８】（ａ）は、他の実施形態における母材の開先形状を示した断面図。（ｂ）は、図８（ａ）に示す両部材の嵌合状態を示した断面図。
【符号の説明】
【００５６】
１        リングギアハブ（リングギア部材）
２        リングギア（第３の部材）
３        ハブ（第４の部材）
４        凹部
４ａ      内周面
４ｂ      内周面
５        凹部
５ａ      凹部内周面
５ｂ      凹部外周面
７        裏当て材（第５の部材）
８        開先部
９        溶接金属
１０      切欠き部
１１      溶接ビード
１２      止端部
１３      溶接部
１３ａ    内周面側溶接部
１３ｂ    外周面側溶接部
２１      リングギアケース（リングギア部材）
２２      リングギア（第１の部材）
２３      ケース（第２の部材）
２４      凹部
２４ａ    内周面
２４ｂ    内周面
２５      凸部
２５ａ    凸部外周面
２６      嵌合部
２８      開先部
２９      溶接金属
３０      切欠き部
３１      溶接ビード
３２      止端部
３３      溶接部
３３ａ    内周面側溶接部
３３ｂ    外周面側溶接部
Ｓ        ステップ
【図１】
2007283348.tif 000003
【図２】
2007283348.tif 000004
【図３】
2007283348.tif 000005
【図４】
2007283348.tif 000006
【図５】
2007283348.tif 000007
【図６】
2007283348.tif 000008
【図７】
2007283348.tif 000009
【図８】
2007283348.tif 000010